(57)【特許請求の範囲】
【請求項１】
空芯の磁気コイルの内部に合成高分子樹脂製バンドを配置する段階と、
前記磁気コイルに接続されたコンデンサを所定電圧まで充電する段階と、
前記コンデンサに充電された電気エネルギーを前記磁気コイルに放電して前記磁気コイルに最高磁気密度が５０ミリテスラ以上の減衰振動磁界を形成させて前記バンドに印加する、強力な減衰振動磁界の印加段階と、
によって強力な減衰振動磁界が印加された、着用者の運動能力を向上させる機能を有する合成高分子樹脂製バンドを製造することを特徴とする合成高分子樹脂製バンド製造方法。
【請求項２】
空芯の磁気コイルの内部に合成高分子樹脂製バンドを配置する段階と、
前記磁気コイルに接続されたコンデンサを所定電圧まで充電する段階と、
前記コンデンサに充電された電気エネルギーを前記磁気コイルに放電して前記磁気コイルに最高磁気密度が５０ミリテスラ以上のパルス状の磁界を形成させて前記バンドに印加する、強力なパルス状の磁界の印加段階と、
によって強力なパルス状の磁界が印加された、着用者の運動能力を向上させる機能を有する合成高分子樹脂製バンドを製造することを特徴とする合成高分子樹脂製バンド製造方法。
【請求項３】
前記合成高分子樹脂製バンドは、身体の一部に巻回されて装着される合成高分子樹脂製バンドであることを特徴とする請求項１又は２に記載の合成高分子樹脂製バンド製造方法。
【請求項４】
前記合成高分子樹脂製バンドは、リストバンド又はブレスレットであることを特徴とする請求項３に記載の合成高分子樹脂製バンド製造方法。
【請求項５】
前記合成高分子樹脂製バンドは、アンクレットであることを特徴とする請求項３に記載の合成高分子樹脂製バンド製造方法。
【請求項６】
前記合成高分子樹脂製バンドは、首に巻回される形状のバンドであることを特徴とする請求項３に記載の合成高分子樹脂製バンド製造方法。
【請求項７】
前記合成高分子樹脂製バンドは、手指に巻回されるリング形状であることを特徴とする請求項３に記載の合成高分子樹脂製バンド製造方法。
【請求項８】
前記合成高分子樹脂製バンドに用いる合成高分子樹脂が、シリコーン樹脂、フェノール樹脂、エポキシ樹脂、メラミン樹脂、尿素樹脂、ポリアミド樹脂、ポリイミド樹脂、ポリカーボネート樹脂、フッ素樹脂、ポリウレタン樹脂、ポリアセタール樹脂、ポリエステル樹脂、ポリアクリル樹脂、ポリエチレン、ポリプロピレン、ポリ塩化ビニル、ポリ塩化ビニリデン、ポリスチレン、ポリ酢酸ビニル、ポリテトラフルオロエチレン、ポリアクリロニトリル、及びポリブタジエン、並びにその２以上の共重合体の中から選ばれる１以上であることを特徴とする請求項３乃至７の何れか１項に記載の合成高分子樹脂製バンド製造方法。
【請求項９】
前記合成高分子樹脂製バンドに用いる合成高分子樹脂が、シリコーン樹脂であることを特徴とする請求項８に記載の合成高分子樹脂製バンド製造方法。
【請求項１０】
前記合成高分子樹脂製バンドに用いる合成高分子樹脂が、ポリウレタン樹脂であることを特徴とする請求項８に記載の合成高分子樹脂製バンド製造方法。
【請求項１１】
空芯の磁気コイルと、前記磁気コイルの内部に合成高分子樹脂製バンドを配置する合成高分子樹脂製バンド配置手段と、前記磁気コイルに電気エネルギーを供給するコンデンサと、前記コンデンサを充電する充電回路と、前記コンデンサに充電された電気エネルギーを前記磁気コイルに放電する放電回路と、を備え、
前記コンデンサに充電された電気エネルギーを前記磁気コイルに放電するとき、前記磁気コイルに最高磁気密度が５０ミリテスラ以上の減衰振動磁界を形成させて前記バンドに強力な減衰振動磁界を印加して、着用者の運動能力を向上させる機能を有することを特徴とする合成高分子樹脂製バンド製造装置。
【請求項１２】
空芯の磁気コイルと、前記磁気コイルの内部に合成高分子樹脂製バンドを配置する合成高分子樹脂製バンド配置手段と、前記磁気コイルに電気エネルギーを供給するコンデンサと、前記コンデンサを充電する充電回路と、前記コンデンサに充電された電気エネルギーを前記磁気コイルに放電する放電回路と、を備え、
前記コンデンサに充電された電気エネルギーを前記磁気コイルに放電するとき、前記磁気コイルに最高磁気密度が５０ミリテスラ以上のパルス状の磁界を形成させて前記バンドに強力なパルス状の磁界を印加して、着用者の運動能力を向上させる機能を有することを特徴とする合成高分子樹脂製バンド製造装置。
【請求項１３】
前記合成高分子樹脂製バンドは、身体の一部に巻回されて装着される合成高分子樹脂製バンドであることを特徴とする請求項１１又は１２に記載の合成高分子樹脂製バンド製造装置。
【請求項１４】
前記合成高分子樹脂製バンドは、リストバンド又はブレスレットであることを特徴とする請求項１３に記載の合成高分子樹脂製バンド製造装置。
【請求項１５】
前記合成高分子樹脂製バンドは、アンクレットであることを特徴とする請求項１３に記載の合成高分子樹脂製バンド製造装置。
【請求項１６】
前記合成高分子樹脂製バンドは、首に巻回される形状のバンドであることを特徴とする請求項１３に記載の合成高分子樹脂製バンド製造装置。
【請求項１７】
前記合成高分子樹脂製バンドは、手指に巻回されるリング形状であることを特徴とする請求項１３に記載の合成高分子樹脂製バンド製造装置。
【請求項１８】
前記合成高分子樹脂製バンドに用いる合成高分子樹脂が、シリコーン樹脂、フェノール樹脂、エポキシ樹脂、メラミン樹脂、尿素樹脂、ポリアミド樹脂、ポリイミド樹脂、ポリカーボネート樹脂、フッ素樹脂、ポリウレタン樹脂、ポリアセタール樹脂、ポリエステル樹脂、ポリアクリル樹脂、ポリエチレン、ポリプロピレン、ポリ塩化ビニル、ポリ塩化ビニリデン、ポリスチレン、ポリ酢酸ビニル、ポリテトラフルオロエチレン、ポリアクリロニトリル、及びポリブタジエン、並びにその２以上の共重合体の中から選ばれる１以上であることを特徴とする請求項１３乃至１７の何れか１項に記載の合成高分子樹脂製バンド製造装置。
【請求項１９】
前記合成高分子樹脂製バンドに用いる合成高分子樹脂が、シリコーン樹脂であることを特徴とする請求項１８に記載の合成高分子樹脂製バンド製造装置。
【請求項２０】
前記合成高分子樹脂製バンドに用いる合成高分子樹脂が、ポリウレタン樹脂であることを特徴とする請求項１８に記載の合成高分子樹脂製バンド製造装置。
【発明の詳細な説明】
【技術分野】
【０００１】
本発明は、合成高分子樹脂製バンドの製造方法、及びその製造装置に係り、より詳しくは、強力な減衰振動磁界又はパルス状の磁界が印加された合成高分子樹脂製バンドを身体の一部分に巻回して装着することによって、装着者の運動能力を向上させる合成高分子樹脂製バンドの製造方法、及びその製造装置に関する。
【背景技術】
【０００２】
物質を磁気的な性質で大きく分類すると、当業者周知のように、強磁性体と常磁性体と反磁性体との３種類に分けられる。このうち合成高分子樹脂などの反磁性物質は、磁場が近付くと弱い反発を示し、遠ざかると元に戻り、物質自体には何の変化も起こらないと考えられてきた。しかし、各元素の同位体のうちの約半数は、回転する磁石のような性質（核スピン）を有する。核スピンを有する同位体は、強力な磁場が印加されると核スピンのエネルギーレベルが分裂され（ゼーマン分裂）、分裂されたエネルギーレベル差に相当するエネルギーを共鳴吸収（核磁気共鳴吸収）する（非特許文献１、２、４を参照）。
【０００３】
核スピンを有する同位体であって核磁気共鳴吸収に最も有用性のあるものとして、天然存在比から、水素（１Ｈ）、フッ素１９（１９Ｆ）、リン３１（３１Ｐ）を、また有用なものとしてホウ素１２（１２Ｂ）、窒素１４（１４Ｎ）、ケイ素２９（２９Ｓｉ）を、並びに使用可能なものとして重水素（２Ｈ）、１３Ｃ、１５Ｎ、１７Ｏ、３３Ｓを挙げることができる（非特許文献１を参照）。
この現象（核スピン）を利用したものが核磁気共鳴吸収法（ＮＭＲ）という分析方法であり、またこの技術を人体の内部を観察し医療に応用したのがＭＲＩである。
【０００４】
しかし、核磁気共鳴吸収は非常に強い磁界で起こる現象であって、例えばＮＭＲ測定では水素（１Ｈ）は、１１．７４テスラの磁界で分裂され、約５００ＭＨｚの電磁波を吸収してエネルギー準位の低いスピン異性体であるパラ水素から、エネルギー準位の高いスピン異性体であるオルト水素に活性化される。同様に、同じ１１．７４テスラの磁束密度の磁界で、炭素（１３Ｃ）は１２５ＭＨｚの電磁波を吸収し、窒素（１４Ｎ）は３５ＭＨｚの電磁波を吸収する（非特許文献２を参照）。
【０００５】
核磁気共鳴吸収によって量子化されたエネルギーを吸収して生成したエネルギー準位の高いスピン異性体は、エネルギー準位の低い元のスピン異性体にゆっくりと緩和される時に、吸収したエネルギーに相当する微弱な電磁波を放射する。ＮＭＲ分析は、実際には、エネルギーを吸収して活性化されたスピン異性体が緩和されて元のエネルギーの低いスピン異性体に戻るときに放射する電磁波を観測して行われる。
【０００６】
しかし、通常の場合は、上記の緩和は非常にゆっくりと行われるために、放射される電磁波は微弱すぎて測定するのは技術的に困難である。
【０００７】
本発明者は、核スピンを有する原子を含む合成高分子樹脂に強力な磁界を印加することによって、核スピンを有する原子の核スピンが核磁気共鳴吸収によってエネルギーを吸収して活性化されその履歴が所定期間保存され得ると考えた（非特許文献５を参照）。
しかし、ＮＭＲで用いる１１．７４テスラ磁界（非特許文献１を参照）は、超電導磁石で形成される狭い磁界に発生される強力な磁界であって、ＮＭＲ装置を合成高分子樹脂製バンドに磁界を印加するのに用いるのは困難であった。
【０００８】
近年、高い磁気特性を有する希土類磁石が開発され、基幹技術に必要不可欠な材料として広く利用され、今後も更に使用量が増大するものと予想される。
しかし、希土類磁石は、使用する前に強力に着磁し、変更、更新、修正、又は廃棄などのために脱磁が必要になった時には脱磁しなくてはならない。しかし、強力に着磁し、一度着磁された磁石を脱磁することは極めて難しいという問題を有している。
【０００９】
希土類磁石を脱磁する目的で、磁気コイルと、磁気コイルに電気エネルギーを供給するコンデンサと、コンデンサを充電する充電回路と、コンデンサに充電された電気エネルギーを一気に磁気コイルに放電して磁気コイルに強力なパルス状の磁界又は減衰振動磁界を形成させる放電回路と、を有する着磁及び脱磁装置が開発された（特許文献１を参照）。
【００１０】
本発明者は、合成高分子樹脂製バンドに着磁（強力なパルス状の磁界の印加）又は脱磁（強力な減衰振動磁界の印加）装置（段落［００３０］及び特許文献１、２を参照）を用いて強力な磁界を印加し、着磁（強力なパルス状の磁界の印加）又は脱磁（強力な減衰振動磁界の印加）処理を行うことによって、合成高分子樹脂の中の核スピンを有する原子の核スピンが分裂し、着磁（強力なパルス状の磁界の印加）装置及び脱磁（強力な減衰振動磁界の印加）装置から２次的に派生される電磁波のエネルギーを吸収して活性化され、生成したエネルギー準位の高いスピン異性体がエネルギー準位の低いスピン異性体にゆっくりと緩和される時に（例えば、非特許文献５を参照）、一定波長の微弱な電磁波を長時間に亘って放射し、上記の電磁波が、装着者の運動能力を向上させる可能性がある（例えば、非特許文献３を参照）と考え、多様な運動用具及び運動用品に強力な減衰振動磁界の印加、又は強力なパルス状の磁界の印加を行い、新規な機能性を有する商品を開発する研究を行った。その結果、シリコーン樹脂製のリストバンドに強力な減衰振動磁界を印加、又は強力なパルス状の磁界を印加することによって、バンド着用者の運動能力を向上させるという機能効果を見出した。
更に、シリコーン樹脂製リストバンドだけでなく、合成高分子樹脂製のブレスレット、アンクレット、首に巻回する形状のベルト、及び手指に巻回するリング等を含む、身体の一部を巻回して装着する合成高分子樹脂製バンドにも、シリコーン樹脂製リストバンドと同様の運動能力向上効果があることを見出し（本願明細書の段落（００３１）を参照］）、本発明に到達した。
【先行技術文献】
【特許文献】
【００１１】
【特許文献１】特開第２０１５−３５５５８号公報
【特許文献２】特開第２０１１−２４９６１２号公報
【００１２】
【非特許文献１】ＮＭＲスペクトルの実際、廣川化学シリーズ１５、Ｒ．Ｈ．バイブル、湯川秀康訳、１９６７年初版発行、廣川書店（特に１〜２ページ及び表１−１）
【非特許文献２】核磁気共鳴装置の原理と応用  一般社団法人日本分析機器工業会  インターネット検索  ｈｔｔｐｓ：／／ｗｗｗ．ｈｔｔｐｓ：／／ｊａｉｍａ．ｏｒ．ｊｐ／ｊｐ／ａｎａｌｙｔｉｃａｌ／ｂａｓｉｃ／ｍａｇｎｅｔｉｃｒｅｓｏｎａｎｃｅ／ｎｍｒ／  ２０１２年８月１６日公開  ２０２０年９月２９日検索
【非特許文献３】周波数がなぜ体に効果があるのか？  ドイツ振動医学研究所  インターネット検索  ｈｔｔｐｓ：／／ｈｅａｌｉｎｇｆｒｅｑｕｅｎｃｙ．ｊｉｍｄｏ．ｃｏｍ／周波数がなぜ体に効果があるのか−ｗｈｙ−ｉｓ−ｔｈｅ−ｆｒｅｑｕｅｎｃｙ−ｅｆｆｅｃｔｉｖｅ−ｉｎ−ｔｈｅ−ｂｏｄｙ／（２０１９年６月３日検索）
【非特許文献４】ＮＭＲの基礎知識  インターネット検索  ｈｔｔｐｓ：／／ｗｗｗ．ｃｈｅｍ−ｓｔａｔｉｏｎ．ｃｏｍ／ｂｌｐｇ／２０１８／０１．ｎｍｒ．ｈｔｍｌ（２０１８年１月６日  加筆修正  ２０２０年９月２９日検索）
【非特許文献５】固体における水素の挙動を探る、生産研究、５９巻（５号）、４１６（２００７年）
【発明の概要】
【発明が解決しようとする課題】
【００１３】
また本発明は、着用者の運動能力を向上させる機能を有する強力な減衰振動磁界の印加された又は強力なパルス状の磁界の印加された合成高分子樹脂製バンドを製造する方法を提供することを課題とする。
【００１４】
更に本発明は、着用者の運動能力を向上させる機能を有する強力な減衰振動磁界又は強力なパルス状の磁界の印加された合成高分子樹脂製バンドを製造する装置を提供することを課題とする。
【課題を解決するための手段】
【００１５】
本発明は、かかる課題を解決するためになされたものであって、本発明の一実施形態の強力な減衰振動磁界が印加された合成高分子樹脂製バンドの製造方法は、空芯の磁気コイルの内部に合成高分子樹脂製バンドを配置する段階と、磁気コイルに接続されたコンデンサを所定電圧まで充電する段階と、コンデンサに充電された電気エネルギーを磁気コイルに放電して磁気コイルに最高磁気密度が５０ミリテスラ以上の減衰振動磁界を形成させてバンドに印加する強力な減衰振動磁界の印加段階と、によって強力な減衰振動磁界が印加された、着用者の運動能力を向上させる機能を有する合成高分子樹脂製バンドを製造することを特徴とする。
【００１６】
また本発明の他の実施形態の合成高分子樹脂製バンドの製造方法は、空芯の磁気コイルの内部に合成高分子樹脂製バンドを配置する段階と、磁気コイルに接続されたコンデンサを所定電圧まで充電する段階と、コンデンサに充電された電気エネルギーを前記磁気コイルに放電して前記磁気コイルに最高磁気密度が５０ミリテスラ以上のパルス状の磁界を形成させてバンドに印加する強力なパルス状の磁界の印加段階と、によって強力なパルス状の磁界が印加された、着用者の運動能力を向上させる機能を有する合成高分子樹脂製バンドを製造することを特徴とする。
【００１７】
また、前記合成高分子樹脂製バンドは、身体の一部に巻回されて装着される合成高分子樹脂製バンドであり得る。
また、前記合成高分子樹脂製バンドは、リストバンド又はブレスレットであることができる。
【００１８】
また、前記合成高分子樹脂製バンドは、アンクレットであることができる。
また、前記合成高分子樹脂製バンドは、首に巻回される形状のバンドであることができる。
また、前記合成高分子樹脂製バンドは、手指に巻回されるリング形状であることができる。
【００１９】
また、前記合成高分子樹脂製バンドに用いる合成高分子樹脂が、シリコーン樹脂、フェノール樹脂、エポキシ樹脂、メラミン樹脂、尿素樹脂、ポリアミド樹脂、ポリイミド樹脂、ポリカーボネート樹脂、フッ素樹脂、ポリウレタン樹脂、ポリアセタール樹脂、ポリエステル樹脂、ポリアクリル樹脂、ポリエチレン、ポリプロピレン、ポリ塩化ビニル、ポリ塩化ビニリデン、ポリスチレン、ポリ酢酸ビニル、ポリテトラフルオロエチレン、ポリアクリロニトリル、及びポリブタジエン、並びにその２以上の共重合体の中から選ばれる１以上であることを特徴とする。
【００２０】
前記合成高分子樹脂製バンドに用いる合成高分子樹脂は、シリコーン樹脂であることができる。
また、前記合成高分子樹脂製バンドに用いる合成高分子樹脂は、ポリウレタン樹脂であることができる。
【００２１】
また、本発明の一実施形態の合成高分子樹脂製バンド製造装置は、空芯の磁気コイルと、磁気コイルの内部に合成高分子樹脂製バンドを配置する合成高分子樹脂製バンド配置手段と、磁気コイルに電気エネルギーを供給するコンデンサと、コンデンサを充電する充電回路と、コンデンサに充電された電気エネルギーを磁気コイルに放電する放電回路と、を備え、コンデンサに充電された電気エネルギーを磁気コイルに放電するとき、磁気コイルに最高磁気密度が５０ミリテスラ以上の減衰振動磁界を形成させてバンドに強力な減衰振動磁界を印加して、着用者の運動能力を向上させる機能を有することを特徴とする。
【００２２】
また、本発明の他の実施形態の合成高分子樹脂製バンド製造装置は、空芯の磁気コイルと、磁気コイルの内部に合成高分子樹脂製バンドを配置する合成高分子樹脂製バンド配置手段と、磁気コイルに電気エネルギーを供給するコンデンサと、コンデンサを充電する充電回路と、コンデンサに充電された電気エネルギーを磁気コイルに放電する放電回路と、を備え、コンデンサに充電された電気エネルギーを磁気コイルに放電するとき、磁気コイルに最高磁気密度が５０ミリテスラ以上のパルス状の磁界を形成させてバンドに強力なパルス状の磁界を印加して、着用者の運動能力を向上させる機能を有することを特徴とする。
【００２３】
また本願の他の実施形態の強力な減衰振動磁界が印加された合成高分子樹脂製バンドの製造方法は、空芯の磁気コイルの内部に合成高分子樹脂製バンドを配置する段階と、磁気コイルに接続されたコンデンサを所定電圧まで充電する段階と、コンデンサに充電された電気エネルギーを磁気コイルに放電して磁気コイルに最高磁気密度が５０ミリテスラ以上のパルス状の磁界を形成させてバンドに印加する強力な減衰振動磁界を印加段階と、によって強力な減衰振動磁界が印加された、着用者の運動能力を向上させる機能を有する合成高分子樹脂製バンドを製造することができる。
【００２４】
また、本発明の一実施形態の合成高分子樹脂製バンドは、空芯の磁気コイルの内部に配置された状態で磁気コイルに最高磁気密度が５０ミリテスラ以上の減衰振動磁界が印加されて、強力な減衰振動磁界が印加された状態の、着用者の運動能力を向上させる機能を有する合成高分子樹脂製バンドであることを特徴とする。
【００２５】
また、本発明の他の実施形態の合成高分子樹脂製バンドは、空芯の磁気コイルの内部に配置された状態で磁気コイルに最高磁気密度が５０ミリテスラ以上のパルス状の磁界が印加されて、強力なパルス状の磁界が印加された状態の、着用者の運動能力を向上させる機能を有する合成高分子樹脂製バンドであることを特徴とする。
【発明の効果】
【００２６】
本発明の強力な減衰振動磁界が印加された合成高分子樹脂製バンドを製造する装置は、合成高分子樹脂製バンドに最高磁気密度が５０ミリテスラ以上の減衰振動磁界を印加して、合成高分子樹脂製バンドに強力な減衰振動磁界を印加することができる。
また、本発明の強力なパルス状の磁界が印加された合成高分子樹脂製バンドを製造する装置は、合成高分子樹脂製バンドに最高磁気密度が５０ミリテスラ以上のパルス状の磁界を印加することにより、強力なパルス状の磁界が印加された、着用者の運動能力を向上させる機能を有する合成高分子樹脂製バンドを製造する装置を提供することができる。
【００２７】
本発明の強力な減衰振動磁界が印加された合成高分子樹脂製バンドを製造する方法は、合成高分子樹脂製バンドに、最高磁気密度が５０ミリテスラ以上の減衰振動磁界を印加することによって、合成高分子樹脂製バンドに強力なパルス状の磁界を印加する方法を提供する。
また、本発明の強力なパルス状の磁界が印加された合成高分子樹脂製バンドを製造する方法は、合成高分子樹脂製バンドに、最高磁気密度が５０ミリテスラ以上のパルス状の磁界を印加することによって、合成高分子樹脂製バンドに強力なパルス状の磁界を印加する方法を提供する。
【００２８】
本発明の、強力な減衰振動磁界又は強力なパルス状の磁界が印加されたシリコーン樹脂、フェノール樹脂、エポキシ樹脂、メラミン樹脂、尿素樹脂、ポリアミド樹脂、ポリイミド樹脂、ポリカーボネート樹脂、フッ素樹脂、ポリウレタン樹脂、ポリアセタール樹脂、ポリエステル樹脂、ポリアクリル樹脂、ポリエチレン、ポリプロピレン、ポリ塩化ビニル、ポリ塩化ビニリデン、ポリスチレン、ポリ酢酸ビニル、ポリテトラフルオロエチレン、ポリアクリロニトリル、及びポリブタジエン、並びにその２以上の共重合体の中から選ばれる合成高分子樹脂製のリストバンド、アンクレット、リング（指輪）、及びネックレスを含む身体の一部に巻回されて装着されるベルトは、本発明のバンドを着用した被検者の最大筋力（握力）、身体柔軟性（前屈指床間距離）、瞬発性（２０ｍダッシュ）、及び身体の平衡性（閉眼片足立ちテスト及び重心動揺試験）を含む身体能力を向上させることができる。
【図面の簡単な説明】
【００２９】
【図１】本発明の一実施例の合成高分子樹脂製バンド製造装置の斜視図である。
【図２】本発明の一実施例の強力な減衰振動磁界の印加装置の回路図である。
【図３】本発明の一実施例の減衰振動磁界のグラフである。
【図４】本発明の一実施例の強力な減衰振動磁界が印加された合成高分子樹脂製バンド製造方法のプロセスブロック図である。
【図５】本発明の他の実施例の強力なパルス状の磁界の印加装置の回路図である。
【図６】本発明の他の実施例のパルス状の磁界のグラフである。
【図７】本発明の他の実施例の強力なパルス状の磁界が印加された合成高分子樹脂製バンド製造方法のプロセスブロック図である
【図８】本発明の強力な減衰振動磁界又は強力なパルス状の磁界の印加された合成高分子樹脂製バンドの一例を示す図であって、（ａ）は平面図であり、（ｂ）は着用する状態の斜視図である。
【発明を実施するための形態】
【００３０】
本発明者らは、多様な運動用具及び運動用品に強力な減衰振動磁界を印加する脱磁、または強力なパルス状の磁界の印加による着磁を行い、新規な機能性を有する商品を開発する研究を行った。その結果、シリコーン樹脂製のリストバンドを脱磁または着磁することによって、バンド着用者の運動能力を向上させるという機能効果を見出した。
【００３１】
更に、シリコーン樹脂製リストバンドだけでなく、合成高分子樹脂製のブレスレット、アンクレット、首に巻回する形状のベルト、及び手指に巻回するリング等を含む、身体の一部を巻回して装着する合成高分子樹脂製バンドにも、シリコーン樹脂製リストバンドと同様の運動能力向上効果があることを見出し、本発明を完成させた。
以下に、添付図面を参照しながら、本発明の実施形態について詳細に説明する。
【００３２】
［合成高分子樹脂製バンド製造装置］
図１は、本発明の一実施例の合成高分子樹脂製バンド製造装置を示す斜視図である。
図１に示すように、本発明の合成高分子樹脂製バンド製造装置１は、合成高分子樹脂製バンド磁化装置２と合成高分子樹脂製バンド配置手段３とからなり、合成高分子樹脂製バンド１０が、合成高分子樹脂製バンド配置手段３に載置されて磁化装置２の内部に配置されることが好ましい。
磁化装置２は、強力な減衰振動磁界の印加装置４と強力なパルス状の磁界の印加装置５とを有することができる。
【００３３】
図２は、本発明の一実施例の強力な減衰振動磁界の印加装置４の回路図である。
図２に示すように、強力な減衰振動磁界の印加装置４は、充電回路４０と放電回路５０とを含み、充電回路４０は、商用電源４２に接続される昇圧トランス４４と、商用電源４２の一方の端子に接続された交流位相制御回路４６と、昇圧トランス４４に接続された整流回路４８と、整流回路４８の直流出力端子間に接続された電圧検出回路４９と、充電回路４０の接続を断接する充電回路スイッチ４１と、を備えることができる。
【００３４】
一方、放電回路５０は、整流回路４８の直流出力端子間に電圧検出回路４９と並列に接続されたコンデンサ３０と、コンデンサ３０の両電極間に接続された磁気コイル２０と、磁気コイル２０及びコンデンサ３０の間に配置されたスイッチング素子５１と、を含み、コンデンサ３０と磁気コイル２０とがＬＣＲ共鳴を起こすように配備されることが好ましい。
【００３５】
本発明の強力な減衰振動磁界の印加装置４は、充電回路４０からコンデンサ３０に充電された電気エネルギーを、放電回路５０のスイッチング素子５１を用いて、磁気コイル２０に一気に放電することによって磁気コイル２０に形成された強力な減衰振動磁界を、磁気コイル２０の内部に配置された合成高分子樹脂製バンド１０に印加することができる。
【００３６】
図３は、本発明の一実施例の合成高分子樹脂製バンドに印加する減衰振動磁界のグラフである。
図３に示すような波形や磁界強度ピーク値を有する減衰振動磁界を磁気コイル２０に発生させて印加する方法は、磁気コイル２０及びコンデンサ３０の電磁的性質等によって減衰振動磁界を発生することができるが、これらは当業者の設計事項であり、また特許文献１、２にも記載されているので、詳細な説明は省略する。
【００３７】
［強力な減衰振動磁界が印加された合成高分子樹脂製バンド製造方法］
図４は、本発明の一実施例による強力な減衰振動磁界が印加された合成高分子樹脂製バンド製造方法のプロセスブロック図である。
図４に示すように、本発明の強力な減衰振動磁界の印加装置４は、磁気コイル２０の内部に合成高分子樹脂製バンド１０を配置する段階（Ｓ−１）と、コンデンサ３０を所定の電圧まで充電する段階（Ｓ−２）と、を有することができる。
【００３８】
次いで、コンデンサ３０と充電回路４０とを充電回路スイッチ４１を用いて電気的に切断し、コンデンサ３０と磁気コイル２０とを放電回路スイッチ５１を用いてコンデンサ３０に充電された電気エネルギーを磁気コイル２０に放電し、磁気コイル２０に強力な減衰振動磁界を形成させて合成高分子樹脂製バンド１０に印加する強力な減衰振動磁界印加段階（Ｓ−３）と、更に、強力な減衰振動磁界が印加された合成高分子樹脂製バンド取出し段階（Ｓ−４）と、によって強力な減衰振動磁界が印加された合成高分子樹脂製バンド１２ａを製造することができる。
【００３９】
［強力なパルス状の磁界が印加された合成高分子樹脂製バンド製造方法］
図５は、本発明の他の実施例の強力なパルス状の磁界印加装置５の回路図である。
図５に示すように、強力なパルス状の磁界印加装置５は、充電回路４０と放電回路５０とを含み、強力なパルス状の磁界印加装置５の充電回路４０は、図２に示される強力な減衰振動磁界印加装置と同じであり得る。
一方、放電回路５０は、コンデンサ３０と磁気コイル２０がＬＣＲ共鳴を起こさないように強力なパルス状の磁界の印加電源装置の放電時に発生する逆方向電流を抑えるキックバック防止回路５２等を配備することが好ましい。
【００４０】
本発明の強力なパルス状の磁界印加装置５は、充電回路４０からコンデンサ３０に充電された電気エネルギーを、放電回路５０の放電回路スイッチ５１とキックバック防止回路５２とを用いて、磁気コイル２０に一気に放電することによって磁気コイル２０に形成された、図６に示すような強力なパルス状の磁界を、磁気コイル２０の内部に配置された合成高分子樹脂製バンド１０に印加することができる。
【００４１】
図６は、本発明の他の実施例の強力なパルス状の磁界印加装置５で発生するパルス状の磁界のグラフである。
図６に示すグラフは、強力なパルス状の磁界印加効果を上げるためにキックバック電流やテーリング電流を補正したパルス状の磁界のグラフである。このような波形や磁界強度ピーク値を有するパルス磁界は、低インピーダンスの磁気コイルコイル２０、コンデンサ３０の電磁的特性、及びキックバック防止回路５２等を用いて磁気コイル２０に発生させて印加することができるが、これらの方法は当業者の設計的事項であるので詳細な説明は省略する。
【００４２】
図７は、本発明の強力なパルス状の磁界が印加された合成高分子樹脂製バンド製造方法のプロセスブロック図である。
図７に示すように、本発明の強力なパルス状の磁界が印加された合成高分子樹脂製バンド製造方法は、磁気コイル２０の内部に合成高分子樹脂製バンド１０を配置する段階（Ｓ−１１）と、コンデンサ３０を所定の電圧まで充電する段階（Ｓ−１２）と、を有することができる。
【００４３】
次いで、コンデンサ３０と充電回路４０とを充電回路スイッチ４１を用いて電気的に切断し、コンデンサ３０に充電された電気エネルギーを磁気コイル２０に放電し、磁気コイル２０に強力なパルス状の磁界を形成させて合成高分子樹脂製バンド１０に印加して強力なパルス状の磁界の印加段階（Ｓ−１３）と、更に、強力なパルス状の磁界が印加された合成高分子樹脂製バンド取出し段階（Ｓ−１４）と、によって強力なパルス状の磁界が印加された合成高分子樹脂製バンド１２ｂを製造することができる。
【００４４】
（合成高分子樹脂製バンド）
本発明の合成高分子樹脂製バンド１０は、身体の一部分に巻回して装着するバンドであることが好ましい。
具体的な実例としては、手首に装着されるリストバンド又はブレスレット、足首に装着されるアンクレット、首に巻回される例えばネックレス形状のバンド、及び手指に巻回されるリング形状の指輪を挙げることができるが、これらに限られるものではなく、通常の環形状のものであれば特に制限されない。形状は例えば図８に示すものと同様であってもよく、また異なっていてもよい。また細長いテープであって、２回以上巻回して用いるものであってもよい。
大きさ及び色は、着用する身体部位に対応すればよく、また皮膚に密着できるが締め付けないものが好ましい。
【００４５】
本発明で用いるバンドの材質は、合成ポリマーであれば特に制限されないが、例えば合成高分子樹脂が、シリコーン樹脂、フェノール樹脂、エポキシ樹脂、メラミン樹脂、尿素樹脂、ポリアミド樹脂、ポリイミド樹脂、ポリカーボネート樹脂、フッ素樹脂、ポリウレタン樹脂、ポリアセタール樹脂、ポリエステル樹脂、ポリアクリル樹脂、ポリエチレン、ポリプロピレン、ポリ塩化ビニル、ポリ塩化ビニリデン、ポリスチレン、ポリ酢酸ビニル、ポリテトラフルオロエチレン、ポリアクリロニトリル、及びポリブタジエン、並びにその２以上の共重合体の中から選ばれる１以上であることが好ましい。
【００４６】
なお、本発明の減衰振動磁界印加段階又はパルス状の磁界印加段階では、磁気コイル２０に、最高磁気密度が５０ミリテスラ以上の減衰振動磁界又はパルス状の磁界を形成させて合成高分子樹脂製バンド１０に印加して強力な減衰振動磁界を印加、又は強力なパルス状の磁界を印加することが好ましく、最高磁気密度が１００ミリテスラ以上の減衰振動磁界又はパルス状の磁界を印加することがより好ましく、最も好ましい例として最高磁気密度が２５０ミリテスラ以上の減衰振動磁界又はパルス状の磁界を印加する例を挙げることができる。減衰振動磁界又はパルス状の磁界の最高磁気密度が５０ミリテスラ未満では、合成高分子樹脂製バンドに十分な強度の減衰振動磁界を印加できないことがある。減衰振動磁界又はパルス状の磁界の最高磁気密度は、使用可能な磁化装置２の最高磁気密度や経済的な理由等によって制限されるので、上限は設けない。
【００４７】
また、本発明は、磁気コイル２０の内部に収容された合成高分子樹脂製バンド１０に対する強力な減衰振動磁界の印加又は強力なパルス状の磁界の印加を複数回行うことができる。所定の回数の活性化処理が終了したのちに、強力なパルス状の磁界が印加又は減衰振動磁界が印加された合成高分子樹脂製バンド１２を取り出す合成高分子樹脂製バンド取出段階（Ｓ−４又はＳ−１４）を行うことができる。
【００４８】
［実施例１］
合成高分子樹脂製バンド配置手段３に載置した長さ１８０ｍｍ、巾２０ｍｍ、厚さ１．２ｍｍのシリコーン樹脂製リストバンド１０ａを、直径１００ｍｍ、長さ２７０ｍｍの空芯の磁気コイル２０に挿入し、商用電源４２から、昇圧トランス４４を用いてコンデンサ３０を電圧３０００Ｖまで充電し、充電した電気エネルギーを、放電回路５０を用いて磁気コイル２０に一気に放電して減衰振動電流を発生させ、磁気コイル２０に最高磁気密度５０ミリテスラの減衰振動磁界を形成させてシリコーン樹脂製リストバンド１０ａに強力な減衰振動磁界を印加し、減衰振動磁界が消失後、磁気コイル２０から合成高分子樹脂製バンド配置手段３を引き出し、強力な減衰振動磁界が印加されたシリコーン樹脂製リストバンド１２ｃを製造した。得られた強力な減衰振動磁界が印加されたシリコーン樹脂製リストバンド１２ｃの外見は、処理前のシリコーン樹脂製リストバンド１０ａと変化がなかった。
【００４９】
［実施例２］
実施例１と同じシリコーン樹脂製リストバンド１０ａに、実施例１と同様に、但し、強力な減衰振動磁界の印加装置４の減衰振動磁界の代わりに強力なパルス状の磁界の印加装置５を用いて磁気密度５０ミリテスラのパルス状の磁界を印加して実施例２の強力なパルス状の磁界が印加されたシリコーン樹脂製リストバンド１２ｂを製造した。
【００５０】
［実施例３］
実施例１と同じシリコーン樹脂製リストバンド１０ａに、実施例１と同様に、強力な減衰振動磁界の印加装置４を用いて、但し、最高磁気密度が１００ミリテスラの減衰振動磁界を印加して実施例３の強力な減衰振動磁界を印加したシリコーン樹脂製リストバンド１３ｃを製造した。
【００５１】
［実施例４］〜［実施例１１］
シリコーン樹脂又は
ウレタン樹脂のうちから選ばれる何れか一つの合成高分子樹脂製のリストバンド、アンクレット、リング、又はネックレスのうちから選ばれる何れか一つのバンドに、実施例１と同様に強力な減衰振動磁界の印加装置４を用いて、又は実施例２と同様に強力なパルス状の磁界印加装置５を用いて磁気処理して、表１に示す実施例４〜１１の強力な減衰振動磁界又は強力なパルス状の磁界が印加された合成高分子製リストバンド、アンクレット、リング、又はネックレスを製造した。
【００５２】
【表１】
0006893713.tif 000002
【００５３】
［比較例１］
強力な減衰振動磁界又はパルス状の磁界の印加処理していない合成高分子製リストバンド、アンクレット、リング、又はネックレスを比較例とした。
［比較例２］
実施例１と同じシリコーン製のリストバンド１０ａに実施例１と同様に、但し最高磁気密度が２５ミリテスラの磁界を印加して比較例１の減衰振動磁界を印加したシリコーン樹脂製リストバンド１４ｃを得た。
【００５４】
［測定例１］
１６〜３０歳の男性１３３名及び女性１３名、合計１４６名を被検者として、最大筋力の試験として握力、柔軟性の試験として前屈指床間距離、及び瞬発力の試験として２０メートルダッシュ走に関し、表１に示す実施例１、２、４〜１１の減衰振動磁界を印加した合成高分子樹脂製バンド１２ａ又はパルス状の磁界を印加した合成高分子樹脂製バンド１２ｂと、対応する減衰振動磁界又はパルス状の磁界を印加していない比較例の合成高分子樹脂製バンド１０の効果を測定し比較した。
いずれの測定においても、被検者は磁界を印加した合成高分子樹脂製バンド１２ａ、又は１２ｂを着用しているか、磁界を印加していない合成高分子樹脂製バンド１０を着用しているかが分からないようにし、また、先に磁界を印加した合成高分子樹脂製バンド１２ａ又は１２ｂを着用して測定した被検者と、先に磁界を印加していない合成高分子樹脂製バンド１０を着用して測定した被検者と、が同数になるようにした。
測定値は、何れも正規分布にならなかったので測定値をウィルコクソン検定し、ｐ＜０．０５の有意確率で向上している場合に有意差ありとした。
【００５５】
＜最大筋力＞
実施例１、４、６、８、１０の強力な減衰振動磁界が印加された合成高分子樹脂製バンド１２ａ、又は、対応する磁界を印加していない合成高分子樹脂製バンド１０を利き腕の手首に着用させて握力を測定し、その結果を表２に示した。また、実施例２、５、７、９、１１の強力なパルス状の磁界が印加された合成高分子樹脂製バンド１２ｂ又は磁界を印加していない比較例１の合成高分子樹脂製バンド１０を利き腕の手首に着用させて握力を測定し、その結果を表３に示した。
【００５６】
【表２】
0006893713.tif 000003
【００５７】
【表３】
0006893713.tif 000004
【００５８】
＜柔軟性＞
被検者に、実施例１、４、６、８、１０の減衰振動磁界が印加された合成高分子樹脂製バンド１２ａ、又は対応する磁界を印加していない合成高分子樹脂製バンド１０を両腕の手首に着用させて台の端に立たせ、両脚を揃え、膝を伸ばして前屈させて指の指先と床面との距離を測定した結果を表４に示し、実施例２、５、７、９、１１の強力なパルス状の磁界が印加された合成高分子樹脂製バンド１２ｂ又は磁化処理しないシリコーン樹脂製バンド１０を着用させて同様の測定を行って表５に示す。
【００５９】
【表４】
0006893713.tif 000005
【００６０】
【表５】
0006893713.tif 000006
【００６１】
＜瞬発力＞
被検者に実施例１、４、６、８の減衰振動磁界が印加された合成高分子樹脂製バンド１２ａ、又は比較例１の合成高分子樹脂製バンド１０を両手首に装着させて２０メートルダッシュ走の所要時間を計測して表６に示し、実施例２、５、７、９のパルス状の磁界が印加された成高分子樹脂製バンド１２ｂ、又は比較例１の合成高分子樹脂製バンド１０を両手首に装着させて２０メートルダッシュ走の所要時間を計測して表７に示す。
【００６２】
【表６】
0006893713.tif 000007
【００６３】
【表７】
0006893713.tif 000008
【００６４】
表２〜７に示すように、本発明の実施例１、２、４〜１１の、強力な減衰振動磁界が印加又は強力なパルス状の磁界が印加された、シリコーン樹脂、フェノール樹脂、エポキシ樹脂、メラミン樹脂、尿素樹脂、ポリアミド樹脂、ポリイミド樹脂、ポリカーボネート樹脂、フッ素樹脂、ポリウレタン樹脂、ポリアセタール樹脂、ポリエステル樹脂、ポリアクリル樹脂、ポリエチレン、ポリプロピレン、ポリ塩化ビニル、ポリ塩化ビニリデン、ポリスチレン、ポリ酢酸ビニル、ポリテトラフルオロエチレン、ポリアクリロニトリル、及びポリブタジエン、並びにその２以上の共重合体の中から選ばれる合成高分子樹脂製の、リストバンド、アンクレット、リング（指輪）、及びネックレスを含む身体の一部に巻回されて装着されるベルトを着用する被検者の最大筋力（握力）、身体柔軟性（前屈指床間距離）、及び瞬発性（２０ｍダッシュ）を含む身体能力を向上させることが示された。なお、実施例２、５、７、９の強力なパルス状の磁界が印加処理されたシリコーン樹脂製のリストバンド及びリングの瞬発力は、Ｐ＜０．０５で示す有意な効果を示さなかったが、何れの測定値も瞬発性を向上させる方向にあり、他のデータを勘案すると、測定例１の結果は、本発明の強力な減衰振動磁界が印加又は強力なパルス状の磁界が印加された合成高分子樹脂製バンド１２は、身体能力を向上させることを示すと結論することができる。
【００６５】
［測定例２］
＜閉眼片足立ちテスト＞
日本健康運動研究所のプロトコール（注１）に従って閉眼片足立ち試験を行い、身体バランス保持機能を試験した。
（注１  ｗｗｗ．ｊｈｅｉ．ｎｅｔｅｘｅｒ／ｍｅａｓｕｒｅｍｅｎｔ／ｍｅ０４．ｈｔｍｌ）
（試料）
実施例１の最高磁気密度５０ミリテスラの減衰振動磁界を印加して製造した強力な減衰振動磁界の印加されたシリコーン樹脂製リストバンド１２ｃ、実施例３の最高磁気密度１００ミリテスラの減衰振動磁界を印加して製造した減衰振動磁界印加シリコーン樹脂製リストバンド１３ｃ、比較例２の最高磁気密度２５ミリテスラの減衰振動磁界を印加して製造した強力な減衰振動磁界が印加されたシリコーン樹脂製リストバンド１４ｃ、及び比較例１の磁化処理していないシリコーン樹脂製リストバンド１０。
（被検者）
２０〜３９歳の健康な男女各１０名。
【００６６】
（試験方法）
被検者は、両手に実施例１、３又は比較例１、２のシリコーン樹脂製リストバンドを巻回し、装着３０分後に試験を行った。
開眼して片足立ちし、目をつむってから軸足が動くまで、又は反対側の足が着地するまでの時間を計測した。５分間隔で３回の測定を行い、最長時間を３分間とし、長い方の２回の測定値を平均した。
被験者の疲労や試験に対する習熟度が偏らないように計画したダブルブラインド方式で行った。各測定者の記録時間を日本健康運動研究所のプロトコールに記載された男性用換算表（表１）及び女性用換算表（表２）を用いてスコア値に換算した。
結果を表８に示す。
【００６７】
【表８】
0006893713.tif 000009
【００６８】
表８に示すように、比較例２の最高磁気密度２５ミリテスラの減衰振動磁界を印加した強力な減衰振動磁界が印加されたシリコーン樹脂製リストバンド１４ｃを着用した被検者の平均スコアは２．９であり、比較例１の強力な減衰振動磁界を印加していないシリコーン樹脂製リストバンド１０ａを着用した被検者の平均スコアは３．０であるから、比較例２は、バランス保持機能は改善されなかったと判断した。
また、実施例３の最高磁気密度１００ミリテスラの減衰振動磁界を印加した強力な減衰振動磁界印加シリコーン樹脂製リストバンド１３ｃを着用した実施例３の平均スコアは、４．０であり、比較例１、２の被検者より閉眼片足立ちテストの結果が向上したことが示された。
【００６９】
一方、最高磁気密度５０ミリテスラの減衰振動磁界を印加した強力な減衰振動磁界を印加したシリコーン樹脂製リストバンド１２ｃを着用した実施例１の被検者の平均スコアは３．５であり、バランス保持機能が向上していることは示唆されたが有意に向上されているか否かを判断できなかったので、重心動揺試験を用いて実施例１の強力な減衰振動磁界を印加した合成高分子リストバンドが有意にバランス保持機能を改善しているか否かを検定した。
【００７０】
［測定例３］
＜重心動揺試験＞
（試料）
実施例１で製造した最高磁気密度５０ミリテスラの減衰振動磁界を印加したシリコーン樹脂製リストバンド１２ｃを試料とし活性化処理をしていないシリコーン樹脂製リストバンド１０ａを比較例とした。
（試験装置）
重心動揺試験機（バランスシステムＳＤ  ＢＤＸ−ＳＤ  酒井医療株式会社製）を用いて全方向、前後方向、及び左右方向の重心の安定指数を測定した。
測定方法は、両手首に合成高分子樹脂製バンドを着用した被験者を、重心動揺試験機のプラットフォーム上に両足を軽く広げた楽な姿勢で立たせて、重心動揺試験機で全方向、前後方向、及び左右方向の重心の移動範囲を測定して重心の安定指数を測定した。
【００７１】
（被検者）
１９〜２１歳の男性８名（Ａ〜Ｄ、Ｇ〜Ｊ）及び女性４名（Ｅ、Ｆ、Ｋ、Ｌ）を、それぞれ男性４名及び女性２名からなる第１グループ（Ａ〜Ｆ）及び第２グループ（Ｇ〜Ｌ）に分けて測定を行なった。
（測定条件）
各測定は、約１０秒間の準備期間の後に２０秒間の測定を１０秒間隔で３回の計測を繰り返して１回の測定とし、平均値を求めた。各グループとも１日に２回の測定を行った。
第１グループの第１回目の測定は、リストバンドを着用せずに測定し、第２回目測定は、実施例１の強力な減衰振動磁界が印加されたシリコーン樹脂製リストバンド１２ｃを両手首に着用して測定した。
また、第２グループの第１回目の測定は、リストバンドを着用せずに測定し、第２回目の測定は、比較例１の磁気処理していないシリコーン樹脂製リストバンド１０ａを両手首に着用して測定した。
なお、被験者には、着用するシリコーン樹脂製リストバンドのグループを分けて測定していること及びその種類は通知しなかった。
各被験者に対して、日にちを分けて同じ測定を２回行ない、その平均値を求めた。
重心動揺試験機による安定指数の測定結果を表９に示す。
【００７２】
【表９】
0006893713.tif 000010
【００７３】
（有意差検定）
表９のデータを、マイクロソフトＥＸＣＥＬ３６５及び多変量解析ソフト  ＩＢＭＳＰＳＳ  Ｓｔａｔｉｓｔｉｃｓを用いてｔ検定を行い、第１グループと第２グループとの間に有意確率があるか否かを判定した。計算の結果を表１０に示す。
【００７４】
表１０は、第１グループの被検者の、実施例１の強力な減衰振動磁界が印加されたシリコーン樹脂製リストバンド１２ｃを着用した場合及の測定値及び着用していない場合の測定値の差と、第２グループの被検者の、比較例１の磁気処理していないシリコーン樹脂製リストバンド１０ａを着用した場合の測定値及び着用していない場合の測定値の差と、の間に、全方向、前後方向、及び左右方向の安定指数に有意な差があるか否かの有意確率を示すものである。
【表１０】
0006893713.tif 000011
【００７５】
表１０に示すように、第１グループと第２グループとの全方向の安定指数と前後方向の安定指数との間に安定指数の有意差はみられなかったが、左右方向の安定指数において、第１グループの実施例１の強力な減衰振動磁界が印加されたシリコーン樹脂製リストバンド１２ｃを着用した場合の測定値及び着用していない場合の測定値の差の方が、第２グループの、比較例１の磁気処理していないシリコーン樹脂製リストバンド１０ａを着用した場合の測定値及び着用していない場合の測定値の差より有意確率ｐ＜０．１で明らかに改善されている傾向を示した。従って、実施例１のシリコーン樹脂製リストバンド１２ｃを着用した被検者の重心動揺試験機による左右方向の安定指数は、有意に改善されているものと判定した。
【００７６】
以上、本発明に関する好ましい実施形態を説明したが、本発明は前記実施形態に限定されず、本発明の属する技術範囲を逸脱しない範囲での全ての変更が含まれる。
【符号の説明】
【００７７】
１      合成高分子樹脂製バンド製造装置
２      磁化装置
３      合成高分子樹脂製バンド配置手段
４      強力な減衰振動磁界の印加装置
５      強力なパルス状の磁界の印加装置
１０      （磁界を印加していない）合成高分子樹脂製バンド
１０ａ    シリコーン樹脂製リストバンド
１２      磁界が印加された合成高分子樹脂製バンド
１２ａ    減衰振動磁界が印加された合成高分子樹脂製バンド
１２ｂ    パルス状の磁界が印加された合成高分子樹脂製バンド
１２ｃ    減衰振動磁界が印加されたシリコーン樹脂製リストバンド
１３ｃ 最高磁気密度が１００ミリテスラ以上の減衰振動磁界が印加されたシリコ
ーン樹脂製リストバンド
１４ｃ 最高磁気密度が２５ミリテスラ以上の減衰振動磁界が印加されたシリコー
ン樹脂製リストバンド
２０      磁気コイル
３０      コンデンサ
４０      充電回路
４１      充電回路スイッチ
４２      商用電源
４４      昇圧トランス
４６      交流位相制御回路
４８      整流回路
４９      電圧検出回路
５０      放電回路
５１      放電回路スイッチ
５２      キックバック防止回路
【要約】
【課題】本発明は、活性化された状態であって、着用者の運動能力を向上させる機能を有する合成合成高分子樹脂製バンドを提供することを課題とする。
【解決手段】空芯の磁気コイルの内部に合成高分子製のバンドを配置する段階と、磁気コイルに接続されたコンデンサを所定電圧まで充電する充電段階と、コンデンサに充電された電気エネルギーを磁気コイルに一気に放電してコンデンサとコイルとに減衰振動電流を発生させ、磁気コイルに最高磁気密度が５０ミリテスラ以上の減衰振動磁界を形成させてバンドに印加する減衰振動磁界印加段階と、によって合成高分子樹脂製バンドを製造することを特徴とする。
【選択図】  図１【図１】
0006893713.tif 000012
【図２】
0006893713.tif 000013
【図３】
0006893713.tif 000014
【図４】
0006893713.tif 000015
【図５】
0006893713.tif 000016
【図６】
0006893713.tif 000017
【図７】
0006893713.tif 000018
【図８】
0006893713.tif 000019